ШИХТА ДЛЯ ИЗГОТОВЛЕНИЯ КЕРАМИЧЕСКИХ ИЗДЕЛИЙ
MIXTURE FOR MAKING CERAMIC ARTICLES

Изобретение относится к области производства строительных материалов и может быть использовано при изготовлении керамических кирпичей, черепицы и других керамических изделий.
Известна сырьевая смесь для изготовления кирпича, включающая наряду с глиной комплексную выгорающую добавку, содержащую древесные опилки и нефтешлам в массовом соотношении 1:1-3,5 при содержании воды в нефтешламе 3-10 мас. % и следующем соотношении компонентов, мас. %: смесь древесных опилок и нефтешлама 13-15, глина до 100 (см. патент РФ №2114086, МПК С04В 33/00).
Недостатком указанной смеси является получение из нее кирпича с недостаточно высокой открытой пористостью, морозостойкостью и механической прочностью, так как при увеличении или уменьшении количества добавок, происходит снижение этих показателей.
Наиболее близким к изобретению является шихта для производства кирпича, включающая суглинок 58-71% при 20,1% влажности, выгорающую добавку - опилки 20-26%, отощающую добавку - шамот 2-3%, а также осадок станции водоподготовки 5-13% при влажности 78,8% (С.В. Храменков, М.Н. Козлов, Н.М. Щеголькова, «Перспективные направления утилизации осадка станций водоподготовки», официальный сайт «Мосводоканал» www.mosvodokanal.ru/index.php?newsid=5931). В данном составе шихты в качестве выгорающей и отощающей добавок наряду с опилками и шамотом используется формирующийся на станциях водоподготовки осадок. Основными компонентами такого осадка являются продукты гидролиза химических реагентов в сочетании с выпавшей в осадок взвесью минеральных (глиняные частицы, мелкий песок, карбонатные породы, нерастворимые и малорастворимые соли металлов) и органических (ил, фито- и зоопланктон, различные микроорганизмы и бактерии, продукты жизнедеятельности водных организмов и растений, коллоиды гуминовых кислот и фульво-кислот) частиц различных размеров (В.М. Любарский, Осадки природных вод и методы их обработки, М., Стройиздат, 1980 г., 128 с.).
Недостатком указанного состава шихты является недостаточная трещиностойкость кирпича, так как увеличение количества вводимого в шихту осадка станций водоподготовки сверх 7% приводит к росту количества трещин.
Изобретение направлено на устранение вышеуказанного недостатка.
Техническая задача изобретения: повышение трещиностойкости керамических изделий.
Указанная задача решается за счет корректировки свойств керамического сырья: в составе шихты для изготовления керамического кирпича, содержащей суглинок, в качестве отощающей добавки используют смесь из волластонита и осадка станции водоподготовки при их соотношении 1:0,25-4 при следующем соотношении компонентов шихты, мас. %:
Суглинок
55-90
Отощающая добавка
10-45
На трещиностойкость керамических изделий оказывает существенное влияние чувствительность глинистого сырья к сушке (Чижский А.Ф. Сушка керамических материалов и изделий. - Москва, Стройиздат, 1971, 177 с.). В результате неодинаковой по величине усадки по сечению и по поверхности изделия на поверхности изделия или внутри него возникают напряжения. Когда величина напряжений превосходит предел прочности материала, образуются трещины. Чувствительность глинистого сырья к сушке обусловливается его минералогическим составом, усадкой при сушке, механической прочностью, характером и объемом пор, дисперсностью частиц. Принципиальное отличие заявляемого решения от прототипа заключается в совместном использовании осадка станций водоподготовки и волластонита, что позволяет уменьшить усадку, увеличить пористость и прочность керамики. Тем самым удается снизить чувствительность к сушке и устранить причины трещинообразования керамики.
Пример реализации
Для экспериментальной проверки приготавливались технологические смеси, в которых в качестве компонентов использовали:
1) суглинок Каменского месторождения Новосибирской области: порода среднедисперсная, среднепластичная, по химическому составу сырье кислое с высоким содержанием красящих окислов, по гранулометрическому составу и числу пластичности суглинок соответствуют требованиям на кирпичное сырье;
2) осадок природных вод со станции водоподготовки №5 МУП Горводоканал г. Новосибирска, влажностью 78-90%;
3) волластонит Синюхинского месторождения Алтайского край. Составы минеральной части компонентов шихты приведены в табл. 1.
mах
Керамику из предлагаемой сырьевой смеси получали следующим образом. Расчет состава шихты проводили по сухому веществу. Осадок в виде суспензии (влажность 85%) смешивали с волластонитом и соединяли с размолотой глиной (влажность 15%), затем добавляли 5-10% массы воды и перемешивали до однородности. Из полученной массы, после подсушки ее до влажности 18-23%, методом пластического формования изготавливали образцы (кирпичи), которые затем сушили при температуре 110°C в течение 6 часов, обжигали при температуре 1000°C с выдержкой при Т в течение 1 часа. Спеченные образцы контролировали на наличие трещин, испытывали на механическую прочность при сжатии, определяли их кажущуюся плотность, водопоглощение. Результаты испытаний представлены в таблице 2.
Из результатов, представленных в табл. 2, видно, что при совместном использовании в качестве добавки осадка станции водоподготовки и волластонита достигается технический результат изобретения: отсутствует дефект керамических изделий в виде трещин.
Дополнительным преимуществом заявленного состава шихты является меньшая усадка, более высокие механическая прочность и открытая пористость получаемой керамики по сравнению с прототипом. Увеличение пористости обусловлено одновременным действием при спекании керамики разных механизмов образования пористости в черепке керамики: усадочного - за счет усадки суглинка, спекающегося внутри сформированного зернами волластонита каркаса, и выгорающей добавки - за счет выгорания органической составляющей осадка, смешанного с суглинком.
Наряду с повышением трещиностойкости, увеличением пористости и прочности, уменьшением усадки применение в составе шихты добавки из осадка в композиции с волластонитом также позволяет:
- увеличить количество используемого в составе шихты осадка станций водоподготовки до 30%, что способствует экономии энергетических ресурсов при обжиге за счет тепла, выделяемого при выгорании органической составляющей осадка станций водоподготовки;
- повысить степень утилизации осадка станций водоподготовки и тем самым уменьшить экологическую нагрузку, вызванную сбросом такого осадка в открытые водоемы;
- упростить технологический процесс за счет использования меньшего количества компонентов.